(57)【要約】【課題】低臭気で安全衛生性に優れ、樹脂溶解性に優れ、印刷安定性に優れ、乾燥性に優れ、プリンターへの腐食がなく、非吸収性基材への密着性が優れ、且つ印刷適性が良好なインキ組成物を提供する。【解決手段】有機溶剤および顔料からなるインキ組成物において、該有機溶剤として一般式（１）で表される化合物を含むことを特徴とするインキ組成物。【化１】2007146004.tif 000006（Ｒ１はヒドロキシル基、アルデヒド基、シアノ基、カルボキシル基、エステル基、アミド基、アシル基、アミノ基、ヒドラジノ基、アルコキシ基、アルキル基等を表し、Ｒ２は水素、ヒドロキシル基、アルデヒド基、シアノ基、カルボキシル基、エステル基、アミド基、アシル基、アミノ基等を表す。）【特許請求の範囲】
【請求項１】
有機溶剤と顔料を少なくとも含むインキ組成物において、該有機溶剤として下記一般式（1）で示される脂環式モノエーテルを含むことを特徴とするインキ組成物。
【化１】
2007146004.tif 000005
一般式（1）
（Ｒ１はヒドロキシル基、アルデヒド基、シアノ基、カルボキシル基、エステル基、アミド基、アシル基、アミノ基、ヒドラジノ基、アルコキシ基、アルキル基、スルホン酸エステル基、アミドアルキル基、アミノアルキル基、カルボキシルアルキル基、又はヒドロキシルアルキル基を表し、Ｒ２は水素、ヒドロキシル基、アルデヒド基、シアノ基、カルボキシル基、エステル基、アミド基、アシル基、アミノ基、ヒドラジノ基、アルコキシ基、アルキル基、スルホン酸エステル基、アミドアルキル基、アミノアルキル基、カルボキシルアルキル基、又はヒドロキシルアルキル基を表す。）
【請求項２】
更に、有機溶剤として一般式（２）ないし一般式（５）で表される溶剤、ジアセトンアルコール溶剤、パラフィン系溶剤、ナフテン系溶剤又はパラフィン/ナフテン系溶剤のいずれか１つ以上含むことを特徴とする請求項１記載のインキ組成物。
Ｒ３ＣＯ（ＯＲ４）ZＯＲ５（２）  Ｒ６ＣＯ（ＯＲ７）ZＯＣＯＲ８  （３）
Ｒ９（ＯＲ１０）ZＯＲ１１  （４）  Ｒ１２ＣＯＯＲ１３              （５）
（式中、Ｒ４、Ｒ７、Ｒ１０はエチレン基又はプロピレン基を表し、Ｒ３、Ｒ５、Ｒ６、Ｒ８はそれぞれ独立して炭素数１〜４のアルキル基を表し、Ｒ９、Ｒ１１はそれぞれ独立して水素原子又は炭素数１〜４のアルキル基を表し、Ｒ１2は２−ヒドロキシエチル基を表し、Ｒ１３は炭素数１〜８のアルキル基を表し、Ｚは１〜３の整数を表す。）
【請求項３】
更に分散剤を含有することを特徴とする請求項1または請求項２記載のインキ組成物。
【請求項４】
更に樹脂を含有することを特徴とする請求項1ないし請求項３いずれかに記載のインキ組成物。
【請求項５】
非吸収性基材印刷用インキであることを特徴とする請求項１ないし請求項４いずれかに記載のインキ組成物。
【請求項６】
インキがインクジェットインキであることを特徴とする請求項１ないし請求項５いずれかに記載のインキ組成物。
【発明の詳細な説明】
【技術分野】
【０００１】
本発明は、有機溶剤および顔料からなる低臭気で安全衛生性に優れ、樹脂溶解性に優れ、印刷安定性に優れ、乾燥性に優れ、プリンターへの腐食がなく、非吸収性基材への密着性が優れ、且つ印刷適性が良好なインキ組成物を提供することを目的とする。
【背景技術】
【０００２】
従来、非吸収性基材を対象とした印刷方式として、軟包材用グラビア印刷、サニタリー用フレキソ印刷、金属版用シルクスクリーン印刷、屋内外広告用インクジェット印刷などが一般的に知られている。しかし、これらの印刷方式に用いられるインキ組成物は第二種有機溶剤に該当するトルエン、酢酸エチル、メチルエチルケトン、メチルイソブチルケトン、シクロヘキサノン等の溶剤を用いることが一般的であり、環境濃度設定、臭気等から局所排気装置の設置、又は定期健康診断等の義務が発生するなど取り扱いが難しく、より安全衛生性の高いインキが求められてきた。特にインキジェットは専用工場で印刷されるグラビア印刷、フレキソ印刷、シルクスクリーン印刷と異なり、一般オフィスなどの事務所で使用されるため、より安全性、有害性、臭気を配慮しなければならない。
【０００３】
そこで、軟包材グラビア印刷、サニタリー用フレキソ印刷では、環境濃度設定値が低いトルエンを使用しないノントルエンインキやアルコールを主成分とする水性インキが開発された。
【０００４】
インキジェット印刷でも、第二種有機溶剤に非該当であるポリアルキレングリコール系溶剤、又は炭化水素系溶剤を用いたインキが開発された。（特許文献１）しかし、ポリアルキレングリコール系溶剤、又は炭化水素系溶剤からなるインキでは印刷基材表面を溶解させることができないため定着性、耐候性等が劣るなどの問題があった。
【０００５】
そこで、最近ではポリアルキレングリコール系溶剤と同じく第二種有機溶剤に非該当である２−ピロリドン、Ｎ−メチル−２−ピロリドンといった含窒素複素環化合物、又はラクトン系化合物を副溶剤として併用することで、定着性、耐候性等を改善した溶剤系インキが開発されてきた。（特許文献２、特許文献３、特許文献４、特許文献５）。しかし、これらのインキは溶解性の強さから顔料の溶解やプリンターヘッド材料の腐食がみられたり、臭気が強いなどの問題点がある。
【０００６】
また、環状エーテルやエステル、鎖状のエステルを用いて、塩化ビニル樹脂を溶解させ、定着性を向上させるインキが開発されている（特許文献６）。しかし、これらの溶剤で、基材に対する溶解力の強いものは、沸点や引火点が低く、輸送方法が制限さたり、プリンターヘッド材料の腐食、臭気が強いなど取り扱いが難しいものが多かった。
【０００７】
【特許文献１】特許第３５９０４８６号公報
【特許文献２】特開２００５−６０７１６号公報
【特許文献３】特開２００５−１５６７２号公報
【特許文献４】特開２００５−２００４６９号公報
【特許文献５】特許第３６９２３６５号公報
【特許文献６】特開２００５−２４８００６号公報
【発明の開示】
【発明が解決しようとする課題】
【０００８】
本発明は、低臭気で安全衛生性に優れ、樹脂溶解性に優れ、印刷安定性に優れ、乾燥性に優れ、プリンターへの腐食がなく、非吸収性基材への密着性が優れ、且つ印刷適性が良好なインキ組成物を提供することを目的とする。
【課題を解決するための手段】
【０００９】
本発明は、有機溶剤と、顔料を少なくとも含むインキ組成物において、該有機溶剤として下記一般式（1）で示される脂環式モノエーテルを含むことを特徴とするインキ組成物に関する。
【化２】
2007146004.tif 000002
一般式（1）
（Ｒ１はヒドロキシル基、アルデヒド基、シアノ基、カルボキシル基、エステル基、アミド基、アシル基、アミノ基、ヒドラジノ基、アルコキシ基、アルキル基、スルホン酸エステル基、アミドアルキル基、アミノアルキル基、カルボキシルアルキル基、又はヒドロキシルアルキル基を表し、Ｒ２は水素、ヒドロキシル基、アルデヒド基、シアノ基、カルボキシル基、エステル基、アミド基、アシル基、アミノ基、ヒドラジノ基、アルコキシ基、アルキル基、スルホン酸エステル基、アミドアルキル基、アミノアルキル基、カルボキシルアルキル基、又はヒドロキシルアルキル基を表す。）
【００１０】
更に本発明は、有機溶剤として一般式（２）ないし一般式（５）で表される溶剤、ジアセトンアルコール溶剤、パラフィン系溶剤、ナフテン系溶剤又はパラフィン/ナフテン系溶剤のいずれか１つ以上含むことを特徴とするインキ組成物に関する。
Ｒ３ＣＯ（ＯＲ４）ZＯＲ５（２）  Ｒ６ＣＯ（ＯＲ７）ZＯＣＯＲ８  （３）
Ｒ９（ＯＲ１０）ZＯＲ１１  （４）  Ｒ１２ＣＯＯＲ１３              （５）
（式中、Ｒ４、Ｒ７、Ｒ１０はエチレン基又はプロピレン基を表し、Ｒ３、Ｒ５、Ｒ６、Ｒ８はそれぞれ独立して炭素数１〜４のアルキル基を表し、Ｒ９、Ｒ１１はそれぞれ独立して水素原子又は炭素数１〜４のアルキル基を表し、Ｒ１２はヒドロキシエチル基を表し、Ｒ１３は炭素数１〜８のアルキル基を表し、Ｚは１〜３の整数を表す。）
【００１１】
更に本発明は、分散剤を含有することをと特徴とするインキ組成物に関する。
【００１２】
更に本発明は、樹脂を含有することを特徴とするインキ組成物に関する。
【００１３】
更に本発明は、非吸収性基材印刷用インキであることを特徴とするインキ組成物に関する。
【００１４】
インキがインクジェットインキであることを特徴とするインキ組成物に関する。
【発明の効果】
【００１５】
一般式（１）で表される化合物をインキ中に添加する本発明により、低臭気で安全衛生性に優れ、更にプリンターへの腐食性がないにも関わらず、被印刷物である非吸収性基材の表面を僅かに溶解し、インキの密着性を著しく高めたり、インキ組成物中の樹脂溶解性が向上することにより、長期保存時の粘度安定性や連続印刷安定化、低温時のインキ安定化が優れ、印刷適性が著しく高められたインキ組成物を提供できる。
【発明を実施するための最良の形態】
【００１６】
一般式（１）で表記される化合物について詳細に説明する。
【００１７】
本発明に使用する一般式（１）で表記される化合物は、脂環式モノエーテル骨格である、テトラヒドロピランに特定の置換基を１つまたは２つ導入したことを特徴とするものである。一般式（１）においてテトラヒドロピラン構造のＲ１およびＲ２が結合しない部分には水素原子が結合している。
【００１８】
一般式（１）のＲ１はヒドロキシル基、アルデヒド基、シアノ基を表す。更に、一般式（１）のＲ１にはカルボキシル基および、該カルボキシル基から誘導されるをエステル基、すなわち、−ＣＯＯＲ１４や、アミド基、すなわち、−ＣＯＮＲ１５Ｒ１６を用いることが可能である。Ｒ１４、Ｒ１５およびＲ１６はそれぞれ独立に、炭素数１から６の直鎖、分岐あるいは環状から選ばれるアルキル基をあらわす。このようなアルキル基としてはメチル基、エチル基、プロピル基、ブチル基、ペンチル基、ヘキシル基、イソプロピル基、イソブチル基、ｓｅｃ−ブチル基、ｔ−ブチル基、シクロペンチル基、シクロヘキシル基などが挙げられる。Ｒ１５およびＲ１６は直接または、酸素原子、窒素原子、硫黄原子を介した共有結合により環状構造を形成していてもよい。
【００１９】
一般式（１）のＲ１におけるエステル基は、テトラヒドロピラン環に置換されたヒドロキシル基に炭素数１から７の直鎖または分岐状のカルボン酸が縮合した構造、すなわち、−Ｏ−ＣＯＲ２３も含まれる。このようなＲ２３としてはメチル基、エチル基、プロピル基、ブチル基、ペンチル基、ヘキシル基、イソプロピル基、イソブチル基、ｓｅｃ−ブチル基、ｔ−ブチル基、シクロペンチル基、シクロヘキシル基などが挙げられる。
【００２０】
一般式（１）のＲ１におけるアシル基としては、炭素数１から６の直鎖状、分岐鎖状、環状の不飽和結合を有しても良い脂肪族アルキル基が結合したカルボニル基が挙げられ、具体例としては、アセチル基、プロピオニル基、ブチリル基、イソブチリル基、バレリル基、イソバレリル基、ピバロイル基、シクロペンチルカルボニル基、シクロヘキシルカルボニル基、アクリロイル基、メタクリロイル基などを挙げることができる。
【００２１】
一般式（１）のＲ１におけるアミノ基は−ＮＲ１７Ｒ１８で表され、Ｒ１７およびＲ１８はそれぞれ独立に、水素原子または炭素数１から６の直鎖、分岐あるいは環状から選ばれるアルキル基または炭素数６から１０のアリール基、またはアセチル基をあらわす。Ｒ１７およびＲ１８は直接または、酸素原子、窒素原子、硫黄原子を介した共有結合により環状構造を形成していてもよい。具体例としてはアミノ基、Ｎ−メチルアミノ基、Ｎ−エチルアミノ基、Ｎ−プロピルアミノ基、Ｎ−イソプロピルアミノ基、Ｎ−ブチルアミノ基、Ｎ−ｔ―ブチルアミノ基、Ｎ−ヘキシルアミノ基、Ｎ−シクロヘキシルアミノ基、Ｎ、Ｎ−ジメチルアミノ基、Ｎ、Ｎ−ジエチルアミノ基、Ｎ、Ｎ−ジブチルアミノ基、Ｎ、Ｎ−ジフェニルアミノ基、モルフォリノ基、ピペラジノ基、チオモルフォリノ基等が挙げられる
【００２２】
一般式（１）のＲ１におけるヒドラジノ基は−ＮＲ１９−ＮＲ２０Ｒ２１で表され、Ｒ１９、Ｒ２０およびＲ２１はそれぞれ独立にＲ１７にて述べた置換基を用いることが出来る。
【００２３】
一般式（１）のＲ１におけるアルコキシ基としては炭素数１〜６の直鎖、分岐あるいは環状のアルコキシル基が好ましく、例えば、メトキシ基、エトキシ基、プロピルオキシ基、イソプロピルオキシ基、ブトキシ基、イソブトキシ基、ｓｅｃ−ブトキシ基、ｔ−ブトキシ基、ペンチルオキシ基、イソペンチルオキシ基、ヘキシルオキシキ、シクロヘキシルオキシ基、シクロペンチルオキシ基等が挙げられる。
【００２４】
一般式（１）のＲ１におけるアルキル基としては炭素数１〜８の直鎖、分岐あるいは環状のアルキル基が好ましく、例えば、メチル基、エチル基、プロピル基、ブチル基、ヘキシル基、オクチル基、イソプロピル基、イソブチル基、ｓｅｃ−ブチル基、ｔ−ブチル基、１−エチルペンチル基、シクロペンチル基、シクロヘキシル基、２−エチルヘキシル基、等が挙げられる。また、上記アルキル基は構造中に不飽和結合を有しているアルケニル基も含まれ、ビニル基、アリル基等も含まれる。
【００２５】
一般式（１）のＲ１におけるアルキル基はさらに、他の置換基で置換されていてもよく、そのような置換基としてはアミドアルキル基、アミノアルキル基、カルボキシルアルキル基、又はヒドロキシルアルキル基が挙げられる。Ｒ１に置換基可能なアミド基、アミノ基、カルボキシル基、ヒドロキシル基としては、先にＲ１にもちるものとして例示した置換基を同様のものが挙げられ、その置換位置も特に限定されるものではない。
【００２６】
一般式（１）のＲ１におけるスルホン酸エステル基とは、−ＯＳＯ２Ｒ２２で表記され、Ｒ１がヒドロキシル基の一般式（１）がスルホン酸エステル化ものである。Ｒ２２としては、水素原子、炭素数１から６の直鎖、分岐あるいは環状から選ばれるアルキル基または炭素数６から１０のアリール基を表す。
【００２７】
一般式（１）の置換基Ｒ２は水素、ヒドロキシル基、アルデヒド基、シアノ基、カルボキシル基、エステル基、アミド基、アシル基、アミノ基、ヒドラジノ基、アルコキシ基、アルキル基、スルホン酸エステル基、アミドアルキル基、アミノアルキル基、カルボキシルアルキル基、又はヒドロキシルアルキル基を表すが、ヒドロキシル基、アルデヒド基、シアノ基、カルボキシル基、エステル基、アミド基、アシル基、アミノ基、ヒドラジノ基、アルコキシ基、アルキル基、スルホン酸エステル基、アミドアルキル基、アミノアルキル基、カルボキシルアルキル基、又はヒドロキシルアルキル基としては置換基Ｒ１の項で述べたものと同一の置換基を例示することができる。
【００２８】
一般式（１）の好ましい構造としては、Ｒ１がヒドロキシル基、スルホン酸エステル基、アルデヒド基、アシル基、エステル基、アルコキシ基、アルキル基又はヒドロキシルアルキル基、Ｒ２が水素原子、アシル基、エステル基の場合が良い。一般式（１）における置換基Ｒ２が水素原子の場合はテトラヒドロピランに置換基Ｒ１が一つのみ導入された構造を表す。置換基Ｒ１、Ｒ２共にテトラヒドロピラン骨格への置換位置は特に限定されず、合成の難易度やインキ組成物への相溶性の観点から適宜選択することが可能であるが、合成面や機能面からテトラヒドロピラン環の４位と４位、あるいは２位と４位に置換基を導入する場合が最も好ましい。
【００２９】
一般式（１）で表記される化合物の合成は公知のいかなる方法を用いることができる。例えば、テトラヒドロピラン環の４位や２位に種々の置換基を有する化合物の合成は、特開２００１−１７２２７４号公報、特開２００１−２２６３７０号公報、特開２００１−２５３８７７号公報、特開２００１−２５３８７８号公報、特開２００４−１７５７０５号公報、特開２００４−２４４３７３号公報、特開２００１−１６３８６７号公報、特開２００４−２５０３４０号公報、特開２００５−２０６５２２号公報、ＷＯ２００３／１０４２１５号公報などを参考に容易に得ることが可能である。
【００３０】
本発明の非吸収性基材印刷用インキでは、有機溶剤として一般式（１）で表される化合物を含有することが良いが、好ましくは１〜５０重量％含有するのが良く、更に好ましくは１〜２０重量％含有するのが良い。含有量が少なすぎると目的の密着性、インキ安定性、印刷適性が得られず、多すぎると非吸収性基材の表面を溶かしすぎてしまい、印刷物の表面に凹凸が生じたり、光沢の低下を招く。
【００３１】
本発明に使用する一般式（１）で表される化合物の１気圧における沸点は８０℃以上のものが良いが、好ましくは沸点１００℃以上、更に好ましくは１２０度以上が良い。１気圧における沸点が８０℃より低いと印刷後の乾燥が早く、非吸収性基材の表面を溶解する前にこの溶剤が揮発し、充分な密着性を得ることができない。
【００３２】
一般式（１）の具体例としては、下記表１に記載された基を有する化合物が挙げられる。
【表１】
2007146004.tif 000003
【００３３】
上記に挙げた化合物と併用して用いる有機溶剤には特に制限を受けるものは無いが、非吸収性基材印刷用インキとしては１気圧における沸点が１４０℃以上のものを使用するのが好ましく、更に好ましくは引火点６０℃以上であることが好ましい。一般式（１）で表される化合物と併用して用いる有機溶剤との混合比率は１：０．１〜８４が良いが、好ましくは１：１〜２９、更に好ましくは１：３〜２１が良い。
【００３４】
このような溶剤としては、下記一般式（２）ないし一般式（５）で表される溶剤、ジアセトンアルコール、パラフィン系溶剤、ナフテン系溶剤又はパラフィン/ナフテン系溶剤がある。
Ｒ３ＣＯ（ＯＲ４）ZＯＲ５（２）  Ｒ６ＣＯ（ＯＲ７）ZＯＣＯＲ８  （３）
Ｒ９（ＯＲ１０）ZＯＲ１１  （４）  Ｒ１２ＣＯＯＲ１３              （５）
（式中、Ｒ４、Ｒ７、Ｒ１０はエチレン基又はプロピレン基を表し、Ｒ３、Ｒ５、Ｒ６、Ｒ８はそれぞれ独立して炭素数１〜４のアルキル基を表し、Ｒ９、Ｒ１１はそれぞれ独立して水素原子又は炭素数１〜４のアルキル基を表し、Ｒ１２は２−ヒドロキシエチル基を表し、Ｒ１３は炭素数１〜８のアルキル基を表し、Ｚは１〜３の整数を表す。）
【００３５】
一般式（２）に該当する溶剤としては、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート等のグリコールモノアセテート類がある。
【００３６】
一般式（３）に該当する溶剤としては、エチレングリコールジアセテート、ジエチレングリコールジアセテート、プロピレングリコールジアセテート、ジプロピレングリコールジアセテート、エチレングリコールアセテートプロピオネート、エチレングリコールアセテートブチレート、エチレングリコールプロピオネートブチレート、エチレングリコールジプロピオネート、エチレングリコールアセテートジブチレート、ジエチレングリコールアセテートプロピオネート、ジエチレングリコールアセテートブチレート、ジエチレングリコールプロピオネートブチレート、ジエチレングリコールジプロピオネート、ジエチレングリコールアセテートジブチレート、プロピレングリコールアセテートプロピオネート、プロピレングリコールアセテートブチレート、プロピレングリコールプロピオネートブチレート、プロピレングリコールジプロピオネート、プロピレングリコールアセテートジブチレート、ジプロピレングリコールアセテートプロピオネート、ジプロピレングリコールアセテートブチレート、ジプロピレングリコールプロピオネートブチレート、ジプロピレングリコールジプロピオネート、ジプロピレングリコールアセテートジブチレート等のグリコールジアセテート類がある。
【００３７】
一般式（４）に該当する溶剤としては、エチレングリコール、ジエチレングリコール、トリエチレングリコール、プロピレングリコール、ジプロピレングリコール等のグリコール類、エチレングリコールモノブチルエーテル、プロピレングリコールモノメチルエーテル、プロピレングリコールモノブチルエーテル、ジエチレングリコールモノエチルエーテル、ジエチレングリコールジエチルエーテル、ジエチレングリコールモノブチルエーテル、ジエチレングリコールジブチルエーテル、ジエチレングリコールメチルエチルエーテル、ジプロピレングリコールモノメチルエーテル、ジプロピレングリコールモノエチルエーテル、ジプロピレングリコールモノブチルエーテル、プロピレングリコールｎ−プロピルエーテル、トリエチレングリコールモノメチルエーテル、トリエチレングリコールモノエチルエーテル、トリエチレングリコールモノブチルエーテル、トリプロピレングリコールモノメチルエーテル等のグリコールエーテル類がある。特に低臭気、樹脂溶解性の観点より、ジエチレングリコールジエチルエーテル、ジエチレングリコールメチルエチルエーテル、ジプロピレングリコールモノエチルエーテルは優れている。
【００３８】
一般式（５）に該当する溶剤としては、乳酸エチル、乳酸プロピル、乳酸ブチル等のエステル類があげられる。
【００３９】
パラフィン系溶剤の具体例としては、エクソン化学社製のアイソパーＧ，Ｈ，Ｌ，Ｍ、ノーパー１２，１３，１５、出光石油化学社製のＩＰソルベント１６２０，２０２８、日本石油化学社製のノルマルパラフィンＳＬ，Ｌ，Ｍ，Ｈ，Ｏ型ソルベントＬ，Ｍ，Ｈ、アイソゾール３００，４００、ドライソルベント、ドライソルベントハイソフト、クレンゾル、ミネラルスピリットＡ、Ａソルベント、ハイアロム２Ｓ、丸善石油化学社製のマルカゾールＲ、出光興産社製の出光スーパゾルＬＡ２５，ＬＡ３０，ＬＡ３５，ＬＡ４１，ＦＰ２０，ＦＰ２５，ＦＰ３０，ＦＰ３８，ＣＡ２５、ダイアナフレシアＰ０２，Ｐ０５，Ｓ０２、シェルジャパン社製のシェルゾール７１，７２、松村石油研究所社製のモレスコホワイトＰ−４０，Ｐ−５５，Ｐ−６０，Ｐ−７０，Ｐ−８０，Ｐ−１００，Ｐ−１２０，Ｐ−１５０，Ｐ−２００，Ｐ−２３０，Ｐ−２６０，Ｐ−３００，Ｐ−３５０Ｐ、モレスコバイオレスなどが挙げられる。
【００４０】
ナフテン系溶剤の具体例としては、日本石油化学社製のＡＦ−４，ＡＦ−７，ＡＦ−５，ＡＦ−６、テクリーンＮ１６，Ｎ２０，Ｎ２２などが挙げられる。
【００４１】
パラフィン／ナフテン混合系溶剤の具体例としては、エクソン化学社製のエクソノールＤ４０,Ｄ８０,Ｄ１１０，Ｄ１３０、シェルジャパン社製のシェルゾールＤ１００などが挙げられる。
【００４２】
本発明に使用される顔料は、印刷インキ、塗料等に使用される種々の顔料が使用できる。このような顔料をカラーインデックスで示すと、ピグメントブラック７、ピグメントブルー１５，１５：１，１５：３，１５：４，１５：６，６０、ピグメントグリーン７，３６、ピグメントレッド９，４８，４９，５２，５３，５７，９７，１２２，１４９，１６８，１７７，１７８，１７９，２０６，２０７，２０９，２４２，２５４，２５５、ピグメントバイオレット１９，２３，２９，３０，３７，４０，５０、ピグメントイエロー１２，１３，１４，１７，２０，２４，７４，８３，８６，９３，９４，９５，１０９，１１０，１１７，１２０，１２５，１２８，１３７，１３８，１３９，１４７，１４８，１５０，１５１，１５４，１５５，１６６，１６８，１８０，１８５、ピグメントオレンジ３６，４３，５１，５５，５９，６１，７１，７４等があげられる。また、カーボンブラックについては中性、酸性、塩基性等のあらゆるカーボンブラックを使用することができる。顔料はインキ中に０．１〜１０重量％含まれることが望ましい。
【００４３】
本発明では、顔料の分散性およびインキの保存安定性を向上させるために分散剤を添加するのが好ましい。分散剤としては、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート等を用いることができる。
【００４４】
分散剤の具体例としては、ＢＹＫ Ｃｈｅｍｉｅ社製「Ａｎｔｉ−Ｔｅｒｒａ−Ｕ（ポリアミノアマイド燐酸塩）」、「Ａｎｔｉ−Ｔｅｒｒａ−２０３／２０４（高分子量ポリカルボン酸塩）」、「Ｄｉｓｐｅｒｂｙｋ−１０１（ポリアミノアマイド燐酸塩と酸エステル）、１０７（水酸基含有カルボン酸エステル）、１１０、１１１（酸基を含む共重合物）、１３０（ポリアマイド）、１６１、１６２、１６３、１６４、１６５、１６６、１７０（高分子共重合物）」、「４００」、「Ｂｙｋｕｍｅｎ」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコン系）」、「Ｌａｃｔｉｍｏｎ（長鎖アミンと不飽和酸ポリカルボン酸とシリコン）」が挙げられる。
【００４５】
また、Ｅｆｋａ ＣＨＥＭＩＣＡＬＳ社製「エフカ４４、４６、４７、４８、４９、５４、６３、６４、６５、６６、７１、７０１、７６４、７６６」、「エフカポリマー１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」、共栄社化学社製「フローレン ＴＧ−７１０（ウレタンオリゴマー）、「フローノンＳＨ−２９０、ＳＰ−１０００」、「ポリフローＮｏ．５０Ｅ、Ｎｏ．３００（アクリル系共重合物）」、楠本化成社製「ディスパロン ＫＳ−８６０、８７３ＳＮ、８７４（高分子分散剤）、＃２１５０（脂肪族多価カルボン酸）、＃７００４（ポリエーテルエステル型）」が挙げられる。
【００４６】
さらに、花王社製「デモールＲＮ、Ｎ（ナフタレンスルホン酸ホルマリン縮合物ナトリウム塩）、ＭＳ、Ｃ、ＳＮ−Ｂ（芳香族スルホン酸ホルマリン縮合物ナトリウム塩）、ＥＰ」、「ホモゲノールＬ−１８（ポリカルボン酸型高分子）、「エマルゲン９２０、９３０、９３１、９３５、９５０、９８５（ポリオキシエチレンノニルフェニルエーテル）、「アセタミン２４（ココナッツアミンアセテート）、８６（ステアリルアミンアセテート）」、ルーブリゾール社製「ソルスパーズ５０００（フタロシアニンアンモニウム塩系）、１３９４０（ポリエステルアミン系）、１７０００（脂肪酸アミン系）、２４０００」、日光ケミカル社製「ニッコール Ｔ１０６（ポリオキシエチレンソルビタンモノオレート）、ＭＹＳ−ＩＥＸ（ポリオキシエチレンモノステアレート）、Ｈｅｘａｇｌｉｎｅ ４−０（ヘキサグリセリルテトラオレート）」、味の素ファインテクノ社製「アジスパーＰＢ８２１、ＰＢ８２２（塩基性分散剤）」等が挙げられる。分散剤はインキ中に０．１〜１０重量％含まれることが好ましい。
【００４７】
本発明では非吸収性基材への密着性をさらに向上させるために樹脂を添加する。使用できる樹脂としては、アクリル系樹脂、スチレン−アクリル系樹脂、スチレン−マレイン酸系樹脂、ロジン系樹脂、ロジンエステル系樹脂、エチレン−酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、塩酢ビ系樹脂、キシレン樹脂、アルキッド樹脂、脂肪族炭化水素樹脂、ブチラール樹脂、マレイン酸樹脂、フマル酸樹脂等が挙げられる。樹脂の具体例としては、荒川化学社製のスーパーエステル７５、エステルガムＨＰ、マルキッド ３３、安原社製のＹＳ ポリスター Ｔ８０、三井化学社製のＨｉｒｅｔｔｓ ＨＲＴ２００Ｘ、ジョンソンポリマー社製のジョンクリル５８６、ダウケミカルズ社製のユーカーソリューションビニル樹脂ＶＹＨＤ、ＶＹＨＨ、ＶＭＣＡ、ＶＲＯＨ、ＶＹＬＦ−Ｘ、日信科学工業製のソルバイン樹脂ＣＬ、ＣＮＬ、Ｃ５Ｒ、ＴＡ５Ｒを例示することができる。樹脂はインキ中０．１〜１０重量％含まれることが好ましい。
【００４８】
本発明のインキ組成物は可塑剤、表面調整剤、紫外線防止剤、光安定化剤、酸化防止剤、加水分解防止剤等の種々の添加剤を使用することができる。
【００４９】
本発明の非吸収性基材としては、ポリ塩化ビニル樹脂シート、ポリオレフィン系シート、ガラス、金属等が挙げられ、特に好ましくはポリ塩化ビニル樹脂シートである。
【００５０】
本発明のインキ組成物の印刷方式としては、グラビア印刷、フレキソ印刷、シルクスクリーン印刷、インキジェット印刷等が挙げられ、特に好ましくはインキジェット印刷方式である。
【００５１】
本発明のインキ組成物は、まず始めにペイントシェーカー、サンドミル、ロールミル、メディアレス分散機等によって、単一もしくは混合溶媒中に顔料を樹脂または分散剤によって分散し、得られた顔料分散体を本発明の溶剤で希釈して製造されるものである。
（実施例）
【００５２】
以下、実施例をあげて本発明を具体的に説明するが、本発明は実施例に特に限定されるものではない。なお、実施例中、「部」は「重量部」を表す。
【００５３】
まず、下記のような配合で顔料分散体Ａを作成した。この分散体は有機溶剤中に顔料および分散剤を投入し、ハイスピードミキサー等で均一になるまで撹拌後、得られたミルベースを横型サンドミルで約１時間分散して作成した。
・ＬＩＯＮＯＬ  ＢＬＵＥ  ＦＧ−７４００Ｇ（東洋インキ製造社製  フタロシアニン顔料）３５．０部
・アジスパーＰＢ８２１（味の素ファインテクノ社製  顔料分散剤）１２．５部
・ジエチレングリコールジエチルエーテル  ５２．５部
【００５４】
更に、下記のような配合で顔料分散体Ｂを作成した。この分散体は有機溶剤中に顔料および分散剤を投入し、ハイスピードミキサー等で均一になるまで撹拌後、得られたミルベースを横型サンドミルで約１．５時間分散して作成した。
・  ＹＥＬＬＯＷ  ＰＩＧＭＥＮＴ  Ｅ４ＧＮ（ランクセス社製  ニッケル錯体アゾ顔料）  ３０．０部
・ソルスパーズ１７０００（ルーブリゾール社製  顔料分散剤）１６．５部
・ジエチレングリコールメチルエチルエーテル  ５３．５部
【００５５】
更に、下記のような配合で顔料分散体Ｃを作成した。この分散体は有機溶剤中に顔料および分散剤を投入し、ハイスピードミキサー等で均一になるまで撹拌後、得られたミルベースを横型サンドミルで約２時間分散して作成した。
・  Ｃｒｏｍｏｐｈｔａｌ  Ｐｉｎｋ  ＰＴ（チバスペシャルティーケミカルズ社製
・  キナクリドン顔料）３２．０部
・ソルスパーズ２４０００（ルーブリゾール社製  顔料分散剤）１２．８部
・エチレングリコールモノブチルエーテルアセテート ５５．２部
【実施例１】
【００５６】
上記顔料分散体を下記配合処方にてインキ化し、インキ組成物を得た。
・顔料分散体Ａ  １１．４部
・ビニル樹脂ＶＹＨＤ（ダウケミカルズ社製  塩酢ビ樹脂）４．５部
・ＢＹＫ−３６１Ｎ（ＢＹＫ  Ｃｈｅｍｉｅ社製  アクリル樹脂）０．５部
・ジエチレングリコールメチルエチルエーテル  ７６．６部
・表１記載の化合物１  ５．０部
【実施例２】
【００５７】
上記顔料分散体を下記配合処方にてインキ化し、インキ組成物を得た。
・顔料分散体Ａ  １１．４部
・ビニル樹脂ＶＹＨＤ（ダウケミカルズ社製  塩酢ビ樹脂）４．５部
・ＢＹＫ−３６１Ｎ（ＢＹＫ  Ｃｈｅｍｉｅ社製  アクリル樹脂）０．５部
・ジエチレングリコールメチルエチルエーテル  ５３．６部
・エクソールＤ８０  １０．０部
・表１記載の化合物３  ２０．０部
【実施例３】
【００５８】
上記顔料分散体を下記配合処方にてインキ化し、インキ組成物を得た。
・顔料分散体Ａ  １１．４部
・ビニル樹脂ＶＹＨＤ（ダウケミカルズ社製  塩酢ビ樹脂）４．５部
・ＢＹＫ−３６１Ｎ（ＢＹＫ  Ｃｈｅｍｉｅ社製  アクリル樹脂）０．５部
・ジエチレングリコールジエチルエーテル  ４３．６部
・表１記載の化合物４  ４０．０部
【実施例４】
【００５９】
上記顔料分散体を下記配合処方にてインキ化し、インキ組成物を得た。
・顔料分散体Ａ  １１．４部
・ビニル樹脂ＶＹＨＤ（ダウケミカルズ社製  塩酢ビ樹脂）４．５部
・ＢＹＫ−３６１Ｎ（ＢＹＫ  Ｃｈｅｍｉｅ社製  アクリル樹脂）０．５部
・ジエチレングリコールジメチルエチルエーテル  １３．６部
・エクソールＤ８０  １０．０部
・表１記載の化合物６  ６０．０部
【実施例５】
【００６０】
上記顔料分散体を下記配合処方にてインキ化し、インキ組成物を得た。
・顔料分散体Ｂ  １６．７部
・ビニル樹脂ＶＹＨＤ（ダウケミカルズ社製  塩酢ビ樹脂）３．５部
・ジエチレングリコールジエチルエーテル  ５９．８部 
・エクソールＤ８０  １０．０部
・表１記載の化合物７  1０．０部
【実施例６】
【００６１】
上記顔料分散体を下記配合処方にてインキ化し、インキ組成物を得た。
・顔料分散体Ｃ  １２．５部
・ビニル樹脂ＶＹＨＤ（ダウケミカルズ社製  塩酢ビ樹脂）３．５部
・エチレングリコールモノブチルエーテルアセテート  ４４．０部
・  表１記載の化合物１２  ４０．０部
【実施例７】
【００６２】
上記顔料分散体を下記配合処方にてインキ化し、インキ組成物を得た。
・顔料分散体Ａ  １１．４部
・ビニル樹脂ＶＹＨＤ（ダウケミカルズ社製  塩酢ビ樹脂）４．５部
・ＢＹＫ−３６１Ｎ（ＢＹＫ  Ｃｈｅｍｉｅ社製  アクリル樹脂）０．５部
・ジエチレングリコールメチルエチルエーテル  ７１．６部
・表１記載の化合物１５  １０．０部
【実施例８】
【００６３】
上記顔料分散体を下記配合処方にてインキ化し、インキ組成物を得た。
・顔料分散体Ａ  １１．４部
・ビニル樹脂ＶＹＨＤ（ダウケミカルズ社製  塩酢ビ樹脂）４．５部
・ＢＹＫ−３６１Ｎ（ＢＹＫ  Ｃｈｅｍｉｅ社製  アクリル樹脂）０．５部
・ジエチレングリコールメチルエチルエーテル  ４８．６部
・エクソールＤ８０  １０．０部
・表１記載の化合物２０  ２５．０部
【実施例９】
【００６４】
上記顔料分散体を下記配合処方にてインキ化し、インキ組成物を得た。
・顔料分散体Ａ  １１．４部
・ビニル樹脂ＶＹＨＤ（ダウケミカルズ社製  塩酢ビ樹脂）４．５部
・ＢＹＫ−３６１Ｎ（ＢＹＫ  Ｃｈｅｍｉｅ社製  アクリル樹脂）０．５部
・ジエチレングリコールジエチルエーテル  ４０．６部
・表１記載の化合物２１  ４３．０部
【実施例１０】
【００６５】
上記顔料分散体を下記配合処方にてインキ化し、インキ組成物を得た。
・顔料分散体Ａ  １１．４部
・ビニル樹脂ＶＹＨＤ（ダウケミカルズ社製  塩酢ビ樹脂）４．５部
・ＢＹＫ−３６１Ｎ（ＢＹＫ  Ｃｈｅｍｉｅ社製  アクリル樹脂）０．５部
・ジエチレングリコールジメチルエチルエーテル  ８．６部
・エクソールＤ８０  １０．０部
・表１記載の化合物２３  ６５．０部
【実施例１１】
【００６６】
上記顔料分散体を下記配合処方にてインキ化し、インキ組成物を得た。
・顔料分散体Ｂ  １６．７部
・ビニル樹脂ＶＹＨＤ（ダウケミカルズ社製  塩酢ビ樹脂）３．５部
・ジエチレングリコールジエチルエーテル  ５４．８部 
・エクソールＤ８０  １０．０部
・表１記載の化合物２４  1５．０部
【実施例１２】
【００６７】
上記顔料分散体を下記配合処方にてインキ化し、インキ組成物を得た。
・顔料分散体Ｃ  １２．５部
・ビニル樹脂ＶＹＨＤ（ダウケミカルズ社製  塩酢ビ樹脂）３．５部
・エチレングリコールモノブチルエーテルアセテート  ４１．０部
・表１記載の化合物２９  ４３．０部
［比較例１］
【００６８】
実施例１の配合組成から表１記載の化合物１を除き、不足分をジエチレングリコールメチルエチルエーテルで補った以外は同様の方法でインキ化した
［比較例２］
【００６９】
実施例３の配合組成から表１記載の化合物４を除き、不足分をシクロヘキサノンで補った以外は同様の方法でインキ化した。
［比較例３］
【００７０】
実施例３の配合組成から表１記載の化合物４を除き、不足分をε―カプロラクトンで補った以外は同様の方法でインキ化した。
［比較例４］
【００７１】
実施例３の配合組成から表１記載の化合物４を除き、不足分をテトラヒドロピランで補った以外は同様の方法でインキ化した。
【００７２】
下記の表２から明らかのように、有機溶媒として本発明にて特定した化合物を使用する実施例１〜１２のインク組成物は、臭気、粘度安定性、印刷安定性、乾燥性、プリンターへの腐食性、密着性とも全て優れ、特に実施例１，２，５、７、１１は優れる。これに対し、比較例１は粘度安定性、印刷安定性、乾燥性、密着性が劣り、比較例２は臭気、印刷安定性、乾燥性、腐食性が劣り、比較例３では臭気、粘度安定性、印刷安定性、乾燥性、腐食性が劣り、比較例４では臭気、印刷安定性、腐食性、密着性が劣る結果となった。
評価方法について下記に示す。
【００７３】
＜臭気＞
実施例１〜１２、比較例１〜４で得られたインキ組成物について、２５℃、湿度３０％の恒温室でＮｏ.６ワイヤーバー（東洋精機社製）を用いて、表面が無処理のポリ塩化ビニル樹脂シートに塗布。１０分後に官能にて臭気試験を実施し。不快臭がないものを◎、ほとんど不快臭がないものを○、若干臭いが気になったものを△、不快臭がするものを×と評価した。
【００７４】
<粘度安定性>
実施例１〜１２、比較例１〜４で得られたインキ組成物の粘度について、Ｅ型粘度計（日機装製）を用いて、７０℃３週間の経時促進前後にて評価を実施し、粘度の変化率が１０％以内であるものを○、変化率が１０％以上であるものを×と評価した。
【００７５】
<印刷安定性>
実施例１〜１２、比較例１〜４で得られたインキ組成物の粘度について、２５℃環境下にてＩＰ−６６００（セイコーアイ・インフォテック社製、大判インクジェットプリンタ）にて、表面が無処理のポリ塩化ビニル樹脂シートに連続印刷し、ドット抜け、飛行曲がり又はインクの飛び散りの発生頻度を評価し、５０時間続試験でドット抜け、飛行曲がり又はインクの飛び散りの発生か１０回未満であったものを○、５０時間続試験でドット抜け、飛行曲がり又はインクの飛び散りの発生か１０回以上、２０回未満であったものを△、５０時間続試験でドット抜け、飛行曲がり又はインクの飛び散りの発生が２０回以上のものを×と評価した
【００７６】
<乾燥性>
実施例１〜１２、比較例１〜４で得られたインキ組成物の粘度について、２５℃環境下にてＩＰ−６６００（セイコーアイ・インフォテック社製、大判インクジェットプリンタ）にて、表面が無処理のポリ塩化ビニル樹脂シートにベタ印刷し、４０℃で乾燥するまでの時間を計測。３分以内にて乾燥するものを○、３分以上６分未満にて乾燥するものを△、６分以上で乾燥するものを×と評価した。
【００７７】
<プリンターへの腐食性>
実施例１〜１２、比較例１〜４で得られたインキ組成物にインキに接するプリンター材料を浸漬し、７０℃３週間の経時促進前後の材料の長さと重量の変化率を評価。変化率が３％未満を◎、変化率が３％以上６％未満を○、変化率が６％以上９％未満を△、変化率が９％以上を×と評価した。
【００７８】
＜密着性＞
実施例１〜１２、比較例１〜４で得られたインキ組成物をＩＰ−６６００（セイコーアイ・インフォテック社製、大判インクジェットプリンタ）にて、表面が無処理のポリ塩化ビニル樹脂シートに印刷し、印刷面をラビングテスター（テスター産業製、型式ＡＢ３０１）にて密着性を評価。評価条件としては試験用布片（金巾３号）にて加重２００ｇ、５０往復で実施し、塗布面が全く剥ぎ取られなかったものを○、一部色が落ちたものを△、剥ぎ取られ基材が見えたものを×と評価した。
【表２】
2007146004.tif 000004